(57)【要約】      （修正有）【課題】締結された、ボルト等の螺合部を有する部材の、螺合部の軸力の、締結時の周囲温度依存性を少なくするために、部材に塗付して用いられるトルク係数安定剤を提供する。【解決手段】０．５〜２０重量％の黒鉛と５〜３０重量％のワックスとを含有する水系の分散液から成るトルク係数安定剤である。又、螺合部を有する部材であって、黒鉛とワックスとの混合物を含む被覆物により、表面の少なくとも一部が被覆された、螺合用部材である。【選択図】なし【特許請求の範囲】
【請求項１】
黒鉛とワックスとを含有する水系の分散液から成るトルク係数安定剤。
【請求項２】
前記ワックスの含有比率が５〜３０重量％である請求項1に記載のトルク係数安定剤。
【請求項３】
前記黒鉛の含有比率が０．５〜２０重量％である請求項１又は２に記載のトルク係数安定剤。
【請求項４】
前記黒鉛の含有比率が０．５〜１０重量％である請求項１又は２に記載のトルク係数安定剤。
【請求項５】
螺合部を有する部材であって、黒鉛とワックスとの混合物を含む被覆物により、表面の少なくとも一部が被覆された、螺合用部材。
【請求項６】
螺合部を有する部材がナットであり、前記被覆物により、少なくとも座面が被覆された請求項５に記載の螺合用部材。
【請求項７】
請求項１乃至５のいずれかに記載のトルク係数安定剤及び螺合部を有する螺合用部材を準備する工程、
前記螺合用部材の表面の少なくとも一部に前記トルク係数安定剤を付着させる工程、
前記トルク係数安定剤を付着させた前記螺合用部材を乾燥する工程、
乾燥させられた前記螺合用部材を締結する工程
を含む
螺合用部材の締結方法。
【請求項８】
前記螺合用部材がナットであり、
前記トルク係数安定剤を付着させる工程が、前記ナットの少なくとも座面に前記トルク係数安定剤を付着させる工程である請求項７に記載の螺合用部材の締結方法。
【発明の詳細な説明】
【技術分野】
【０００１】
本発明は、締結されたボルトの等の螺合部の軸力の、締結時の周囲温度依存性を少なくするために用いられるトルク係数安定剤に関する。
【背景技術】
【０００２】
締結されたボルト等の螺合部の軸力がばらつくことは、橋梁や鉄塔のような構造体の強度、ひいては安全性にかかわるので、この軸力は、多数のボルト等の螺合部にわたって一定となることが望ましい。しかし、一定のトルクで締結しても締結時の周囲温度依存性により軸力がばらつくことが多い。
【０００３】
このため、ボルトやナット等の螺合部材に機械油のような潤滑油、あるいは金属石鹸を塗布してから締結することが従来知られている。
【０００４】
あるいは、脂肪酸のアミン塩、脂肪酸、脂肪酸のグリセリンエステル等を主成分とする皮膜形成混合物を螺合部材の特に摩擦面に塗布してから締結することが開示されている。（例えば、特許文献１参照。）
【０００５】
更に、黒鉛、エチレン酢ビ共重合体及びステアリン酸ナトリウムを含む潤滑剤で螺合部材を締結する前に被覆することも開示されている。（例えば、特許文献２参照。）
【０００６】
又、螺合部を有する部材の少なくとも一部を、黒鉛粉末、エポキシ樹脂および硬化剤からなる組成物で被覆して締め付け時のトルクを安定させることも開示されている。（例えば、特許文献３参照。）
【０００７】
更に、螺合部を有する部材の少なくとも一部に、黒鉛粉末１００重量部に対し、エポキシ樹脂４０〜２００重量部および希釈剤として適当量の有機溶剤を含む螺合部材被覆用組成物を付着させて締め付け時のトルクを安定させることも開示されている。（例えば、特許文献４参照。）
【０００８】
しかし、脂肪酸や油脂は空気に触れた状態で長時間放置すると酸化されやすく、それらを主な組成とする皮膜形成混合物は経時により変質しやすいので、保管に手間がかかる。特に、螺合部材に塗付された状態での保管において、変質を防止することが容易でない。
【０００９】
又、エチレン酢ビ共重合体や、エポキシ樹脂を主な組成のひとつとする組成物は、螺合部材、あるいは螺合部に塗付されて皮膜となり、螺合部材に塗付された状態での保管において、長時間保管されると、その皮膜が硬化して剥離しやすくなるという問題がある。
【００１０】
エポキシ樹脂に硬化剤を含有させずに使用する場合においても、螺合部材に塗付された状態での保管においては、長時間保管されると、塗付された樹脂は光や混入した不純物の影響で皮膜が硬化して剥離しやすくなるというおそれがある。又、エポキシ樹脂の硬さや粘度の温度依存性が軸力に影響するおそれがある。
【特許文献１】特開昭５２−３９０５７号公報（特許請求の範囲）
【特許文献２】特公昭５５−３２７５８号公報（特許請求の範囲）
【特許文献３】特開平８−２８５３５号公報（特許請求の範囲）
【特許文献４】特開２０００−１２０６３８号公報（特許請求の範囲）
【発明の開示】
【発明が解決しようとする課題】
【００１１】
本発明の目的は、締結された、ボルト等の螺合部を有する部材の、螺合部の軸力の、締結時の周囲温度依存性を少なくするために、部材に塗付して用いられるトルク係数安定剤を提供することにある。
【課題を解決するための手段】
【００１２】
本発明の要旨とするところは、水系の分散液であって、黒鉛とワックスとを含有し、これらが水に分散しているトルク係数安定剤であることにある。
【００１３】
前記ワックスの含有比率は５〜３０重量％であり得る。
【００１４】
前記黒鉛の含有比率は０．５〜２０重量％であり得る。
【００１５】
前記黒鉛の含有比率は０．５〜１０重量％であり得る。
【００１６】
又、本発明の要旨とするところは、螺合部を有する部材であって、黒鉛とワックスとの混合物を含む被覆物により、表面の少なくとも一部が被覆された、螺合用部材であることにある。
【００１７】
更に、本発明の要旨とするところは、螺合部を有する部材がナットであり、前記被覆物により、少なくとも座面が被覆された前記螺合用部材であることにある。
【００１８】
又更に、本発明の要旨とするところは、
前記トルク係数安定剤及び螺合部を有する螺合用部材を準備する工程、
前記螺合用部材の表面の少なくとも一部に前記トルク係数安定剤を付着させる工程、
前記トルク係数安定剤を付着させた前記螺合用部材を乾燥する工程、
乾燥させられた前記螺合用部材を締結する工程
を含む
螺合用部材の締結方法であることにある。
【００１９】
前記螺合用部材の締結方法においては、前記螺合用部材がナットであり得、
前記トルク係数安定剤を付着させる工程が、前記ナットの少なくとも座面に前記トルク係数安定剤を付着させる工程であり得る。
【発明の効果】
【００２０】
本発明によると、締結された、ボルト等の螺合部を有する部材の、螺合部の軸力の、締結時の周囲温度依存性を少なくすることができる。
【００２１】
本発明のトルク係数安定剤は、ボルト、ナット等の螺合部を有する部材に塗付した状態で長時間保管しても、トルク係数を安定させる効果が殆んど減少することなく保たれる。
【００２２】
本発明のトルク係数安定剤を用いることにより、締結後に本体部材と摩擦する部分から外部に沁み出す潤滑油液に起因する塗装ムラや塗装剥離のトラブルが解消される。
【００２３】
本発明のトルク係数安定剤が水濡れすると部材間の摩擦力が増えて軸力が下がるので、ボルトの伸び、破断等の異常が発生する危険性が少ない。
【発明を実施するための最良の形態】
【００２４】
本発明のトルク係数安定剤は、水系の分散液であって、黒鉛とワックスとを含有し、これらが水に分散している黒鉛・ワックス分散液である。この液はワックスと水とを混合し、このワックスをその水中に分散させてワックス分散液とし、更に、黒鉛を加えて攪拌して得ることが出来る。
【００２５】
ワックス分散液は、ワックスと水との混合液を、そのワックスの融点以上の温度で攪拌することにより得られる。あるいは、ワックスと水との混合液を高速の回転翼を有する攪拌装置により攪拌して得られる。あるいは混合液を高圧で噴射粉砕してもよい。高圧ホモジナイザーにより乳化してもよい。ワックスと水との混合液はアルキルフェノール系などの界面活性剤を含有したものであってもよい。界面活性剤はワックスの攪拌による微粒化を助長させることが出来る。又、界面活性剤は分散したワックスの微粒子や黒鉛微粒子が水中で会合することなく安定に存在することに寄与することが出来る。ワックスと黒鉛とが予め水と混合された混合液が攪拌されてワックスと黒鉛とが水中に分散されてもよい。
【００２６】
本発明のトルク係数安定剤におけるワックスの含有率は５〜３０重量％であることが好ましい。５〜１５重量％であることが更に好ましい。黒鉛の含有率は０．５〜２０重量％であることがトルクが安定して好ましい。黒鉛の含有率が０．５〜１０重量％であることが、使用時の汚れが目立たなくて更に好ましい。トルクを安定させるうえで、黒鉛は劈開性を有する黒鉛粉末で径が０．３〜３０μｍであることが好ましい。界面活性剤はワックスの量に対して５〜３０重量％混入させることが好ましい。
【００２７】
本発明のトルク係数安定剤は、螺合部を有する、ボルト、ナット等の締結部材に塗付あるいは浸漬、あるいは吹き付け等により付着させて使用する。具体的には本体部材を締結部材により締結して組み合わせるときに、締結部材に本発明のトルク係数安定剤を付着して乾燥し、その締結部材の表面に黒鉛とワックスの混合物の皮膜を形成する。次いでその締結部材を本体部材とともに締結する。この場合、トルク係数安定剤は締結部材のうち、おすネジを備える部材とめすネジを備える部材の少なくとも一方の部材に付着される。又、トルク係数安定剤は必ずしもネジ部に付着されなくともよいが、おすネジを備える部材あるいはネジを備える部材が締結時に本体部材と摩擦することとなる部分に付着されることが必要である。例えば、ナットであれば座面に付着されることが必要である。又、おすネジ部には軸力のレベルを調整するためや防錆のために通常の潤滑油や防錆油を付着させておいてもよい。
【００２８】
このようにして本発明のトルク係数安定剤を用いたて締結された、締結部材は、締結時の周囲温度依存性が極めて小さい。例えば周囲温度０℃において締結されたときの軸力と、周囲温度６０℃において同一トルクで締結されたときの軸力との差異が１５％以下となる。
【００２９】
本発明においては、予めボルト、ナット等の締結部材を本発明のトルク係数安定剤に浸漬して取り出し、乾燥後に、もしくはそのまま保管し、必要に応じて工事現場に運搬して使用してもよい。あるいは、工事現場にて締結部材を本発明のトルク係数安定剤に浸漬して取り出し、熱風等により乾燥して用いてもよい。
【００３０】
通常の防錆油等の油液性の潤滑剤を塗付して締結された締結部材は、締結後に本体部材と摩擦する部分から外部に油液が外部に沁み出し、締結部材と本体部材の露出表面に付着状態となり露出表面を汚す。このため、締結後に塗装が行われるとその油が付着した部分が塗装ムラとなる。又、予め塗装されている本体部材については塗装がその沁み出した油によりダメージを受け、剥離するおそれがある。本発明のトルク係数安定剤を用いて締結された、締結部材は、締結後に本体部材と摩擦する部分から外部に油のような液状の物質が沁み出すことはなく、締結後に締結部材と本体部材の露出表面が汚染されることはない。従って、塗装ムラや塗装の剥離等のトラブルは発生しない。
【００３１】
又、従来の油液性の潤滑剤を塗付して締結される締結部材は、その潤滑剤が水濡れすると軸力が上がり、ボルトの伸び、破断等の異常が発生する危険性が増大する。これに対して、本発明においては、トルク係数安定剤が水濡れすると部材間の摩擦力が増えて軸力が下がるので、ボルトの伸び、破断等の異常が発生する危険性が少ない。
【００３２】
本発明において用いられるワックスとしては、天然ワックスである植物系ワックス、動物系ワックス、鉱物系ワックス、石油系ワックス及び合成ワックスのいずれもが１種又は２種以上で使用できる。
【００３３】
天然ワックスとしては、植物系ワックスのキャンデリラワックス、カーナバワックス、ワイスオイルワックスなど、動物系ワックスとしては、セラックワックス、鉱物系ワックスとしては、モンタンワックス及びその誘導体、オゾケライトセレシンなどが挙げられる。又、これらにカルボキシル基等を付与した誘導体などの変性ワックスも含まれる。石油系ワックスとしては、パラフィンワックス、マイクロクリスタンワックス、ペトロラタムワックスなどが例示できる。合成ワックスとしては、ポリエチレンワックス、ポリプロピレンワックス及びこれらにカルボキシル基を付与した誘導体、あるいはこれらの酸化物、などの変性ワックスが挙げられる。又、各種動植物油に水素添加したワックス、各種脂肪族アミド、脂肪族ケトン、及びモノ、ジ、トリ、ポリの各種アルコールと天然或いは合成の各種脂肪酸、樹脂酸、多塩基酸とのエステル化生成物が使用できる。更にエチレンやプロピレンとの共重合系ワックス、エチレン系共重合ワックスがある。この系統は共重合相手の変化でターポリマー系も含め多種使用することができる。
【００３４】
本発明において用いられる界面活性剤としては、カルボン酸塩型、硫酸エステル型、スルホン酸塩型、リン酸エステル型、脂肪酸エステル型、アルカノールアミド型等のアニオン系界面活性剤、脂肪酸アミン塩型、第四級アンモニウム塩型等のカチオン系界面活性剤、又両性界面活性剤系、さらには例えばポリオキシエチレンアルキルエーテル型、ポリオキシエチレンポリオキシプロピレンエーテル型等のノニオン系界面活性剤、アミノエーテル型、エーテルエステル型、等がある。更に高分子界面活性剤、反応型界面活性剤なども選定し併用できる。
【実施例】
【００３５】
［実施例１〜４、比較例１、２］
黒鉛：鱗片状黒鉛粉末（日本黒鉛工業製）と、市販のトルク係数安定用のワックス分散液と、水とを混合して攪拌翼を有する攪拌機で攪拌し、黒鉛・ワックス分散液を得た。
【００３６】
黒鉛とワックスとの構成比率を表１のように変えて、締結部材として構造用トルシア形高力ボルト（Ｍ２２）及び六角ナットを用い、平座金を含んだセットとしてテストし、トルク係数値を測定した。高力ボルト及び座金は市販の防錆油で処理した。表１には黒鉛・ワックス分散液の外観を併せ示す。トルク係数値の測定結果を図１に示す。
【００３７】
【表１】
2005290112.tif 000002
【００３８】
黒鉛の含有量が０であると、トルク係数値が０℃でＪＩＳ  Ｂ  １１８６  Ａ種の上限規格に近い値となり、６０℃で下限規格に近い値となる。即ち、トルク係数値が上限規格に近い値から下限規格に近い値まで変化する。
【００３９】
黒鉛が添加されたワックス分散液では、トルク係数値が全体的に低温がわでトルク係数値が黒鉛の含有量が０の場合を下まわり、かつ、０℃から６０℃への温度の値につれてトルク係数値が変わる度合いが黒鉛の含有量が０の場合より小さい。即ち、温度−トルク係数値の変化の勾配が黒鉛の含有量が０の場合より小さい。
【００４０】
又、黒鉛の含有量が１０％を超えると、外観が黒くなり、性能上は問題ないものの取り扱い時に見た目の汚れが認められる。黒鉛の含有量が２０％を超えると、取り扱い時に見た目の汚れが著しい。
【００４１】
その他、本発明は、主旨を逸脱しない範囲で当業者の知識に基づき種々なる改良、修正、変更を加えた態様で実施できるものである。
【図面の簡単な説明】
【００４２】
【図１】本発明の実施例、比較例における黒鉛濃度によるトルク係数値の温度依存性を示すグラフである。
【図１】
2005290112.tif 000003